(57)【要約】【課題】薄膜のパターンに対してＥＢ欠陥修正を行ったときに、パターン側壁での段差の発生を抑制できるとともに、パターン表面でのヘイズの発生が少ないマスクブランクを提供する。【解決手段】マスクブランクは、透光性基板１上に、位相シフト膜（転写パターンを形成するための薄膜）２を備える。位相シフト膜２は下層２１と上層２２がこの順に積層した構造を有する。下層２１は、ケイ素と窒素とからなる材料、または半金属元素および非金属元素から選ばれる１以上の元素とケイ素と窒素とからなる材料で形成され、透光性基板１側から上層２２側に向かって窒素含有量が増加する組成傾斜構造を有する。上層２２は、ケイ素と酸素とからなる材料、または半金属元素、貴ガス、ハロゲン、炭素、リン、硫黄およびセレンから選ばれる１以上の元素とケイ素と酸素とからなる材料で形成されている。【選択図】図１
2018132686.tif 000002
【特許請求の範囲】
【請求項１】
透光性基板上に、転写パターンを形成するための薄膜を備えたマスクブランクであって、
前記薄膜は、下層と上層がこの順に積層した構造を有し、
前記下層は、ケイ素と窒素とからなる材料、または半金属元素および非金属元素から選ばれる１以上の元素とケイ素と窒素とからなる材料で形成され、
前記下層は、前記透光性基板側から前記上層側に向かって窒素含有量が増加する組成傾斜構造を有し、
前記上層は、ケイ素と酸素とからなる材料、または半金属元素、貴ガス、ハロゲン、炭素、リン、硫黄およびセレンから選ばれる１以上の元素とケイ素と酸素とからなる材料で形成されている
ことを特徴とするマスクブランク。
【請求項２】
前記下層は、ケイ素と窒素とからなる材料で形成されていることを特徴とする請求項１記載のマスクブランク。
【請求項３】
前記上層は、ケイ素と酸素とからなる材料で形成されていることを特徴とする請求項１または２に記載のマスクブランク。
【請求項４】
前記上層は、酸素含有量が５０原子％以上であることを特徴とする請求項１から３のいずれかに記載のマスクブランク。
【請求項５】
前記下層における前記上層側の領域は、窒素含有量が５０原子％以上であることを特徴とする請求項１から４のいずれかに記載のマスクブランク。
【請求項６】
前記上層は、厚さが２ｎｍ以上であることを特徴とする請求項１から５のいずれかに記載のマスクブランク。
【請求項７】
前記下層の厚さは、前記上層の厚さよりも厚いことを特徴とする請求項１から６のいずれかに記載のマスクブランク。
【請求項８】
前記上層は、前記下層の表面に接して設けられていることを特徴とする請求項１から７のいずれかに記載のマスクブランク。
【請求項９】
前記薄膜は、位相シフト膜であることを特徴とする請求項１から８のいずれかに記載のマスクブランク。
【請求項１０】
前記位相シフト膜は、ＡｒＦエキシマレーザーの露光光を１％以上の透過率で透過させる機能と、前記位相シフト膜を透過した前記露光光に対して１５０度以上２００度以下の位相シフトを生じさせる機能とを有することを特徴とする請求項９記載のマスクブランク。
【請求項１１】
前記位相シフト膜上に、遮光膜を備えることを特徴とする請求項９または１０に記載のマスクブランク。
【請求項１２】
透光性基板上に、転写パターンを有する薄膜を備えた転写用マスクであって、
前記薄膜は、下層と上層がこの順に積層した構造を有し、
前記下層は、ケイ素と窒素とからなる材料、または半金属元素および非金属元素から選ばれる１以上の元素とケイ素と窒素とからなる材料で形成され、
前記下層は、前記透光性基板側から前記上層側に向かって窒素含有量が増加する組成傾斜構造を有し、
前記上層は、ケイ素と酸素とからなる材料、または半金属元素、貴ガス、ハロゲン、炭素、リン、硫黄およびセレンから選ばれる１以上の元素とケイ素と酸素とからなる材料で形成されている
ことを特徴とする転写用マスク。
【請求項１３】
前記下層は、ケイ素と窒素とからなる材料で形成されていることを特徴とする請求項１２記載の転写用マスク。
【請求項１４】
前記上層は、ケイ素と酸素とからなる材料で形成されていることを特徴とする請求項１２または１３に記載の転写用マスク。
【請求項１５】
前記上層は、酸素含有量が５０原子％以上であることを特徴とする請求項１２から１４のいずれかに記載の転写用マスク。
【請求項１６】
前記下層における前記上層側の領域は、窒素含有量が５０原子％以上であることを特徴とする請求項１２から１５のいずれかに記載の転写用マスク。
【請求項１７】
前記上層は、厚さが２ｎｍ以上であることを特徴とする請求項１２から１６のいずれかに記載の転写用マスク。
【請求項１８】
前記下層の厚さは、前記上層の厚さよりも厚いことを特徴とする請求項１２から１７のいずれかに記載の転写用マスク。
【請求項１９】
前記上層は、前記下層の表面に接して設けられていることを特徴とする請求項１２から１８のいずれかに記載の転写用マスク。
【請求項２０】
前記薄膜は、位相シフト膜であることを特徴とする請求項１２から１９のいずれかに記載の転写用マスク。
【請求項２１】
前記位相シフト膜は、ＡｒＦエキシマレーザーの露光光を１％以上の透過率で透過させる機能と、前記位相シフト膜を透過した前記露光光に対して１５０度以上２００度以下の位相シフトを生じさせる機能とを有することを特徴とする請求項２０記載の転写用マスク。
【請求項２２】
前記位相シフト膜上に、遮光帯パターンを含むパターンを有する遮光膜を備えることを特徴とする請求項２０または２１に記載の転写用マスク。
【請求項２３】
請求項１から１１のいずれかに記載のマスクブランクを用いた転写用マスクの製造方法であって、ドライエッチングにより前記薄膜に転写パターンを形成する工程を備えることを特徴とする転写用マスクの製造方法。
【請求項２４】
請求項１２から２２のいずれかに記載の転写用マスクを用い、半導体基板上のレジスト膜に転写パターンを露光転写する工程を備えることを特徴とする半導体デバイスの製造方法。
【請求項２５】
請求項２３記載の転写用マスクの製造方法により製造された転写用マスクを用い、半導体基板上のレジスト膜に転写パターンを露光転写する工程を備えることを特徴とする半導体デバイスの製造方法。
【発明の詳細な説明】
【技術分野】
【０００１】
本発明は、マスクブランク、そのマスクブランクを用いて製造された転写用マスクおよびその製造方法、並びに、上記の転写用マスクを用いた半導体デバイスの製造方法に関するものである。
【背景技術】
【０００２】
一般に、半導体デバイスの製造工程では、フォトリソグラフィ法を用いて微細パターンの形成が行われている。また、この微細パターンの形成には、通常何枚もの転写用マスクが使用される。半導体デバイスのパターンを微細化するに当たっては、転写用マスクに形成されるマスクパターンの微細化に加え、フォトリソグラフィで使用される露光光源の波長の短波長化が必要となる。半導体デバイス製造の際に用いられる露光光源は、近年ではＫｒＦエキシマレーザー（波長２４８ｎｍ）から、ＡｒＦエキシマレーザー（波長１９３ｎｍ）へと短波長化が進んでいる。
【０００３】
転写用マスクの一種に、ハーフトーン型位相シフトマスクがある。ハーフトーン型位相シフトマスクの位相シフト膜には、モリブデンシリサイド（ＭｏＳｉ）系の材料が広く用いられる。しかし、特許文献１に開示されている通り、ＭｏＳｉ系膜は、ＡｒＦエキシマレーザーの露光光に対する耐性（いわゆるＡｒＦ耐光性）が低いということが近年判明している。特許文献１では、パターンが形成された後のＭｏＳｉ系膜に対し、プラズマ処理、ＵＶ照射処理、または加熱処理を行い、ＭｏＳｉ系膜のパターンの表面に不動態膜を形成することで、ＡｒＦ耐光性が高められている。
【０００４】
一方、特許文献２では、ＳｉＮからなる位相シフト膜を備える位相シフトマスクが開示されており、特許文献３では、ＳｉＮからなる位相シフト膜は高いＡｒＦ耐光性を有することが確認されたことが記されている。
【０００５】
また、マスクブランクから転写用マスクを製造する際に行われるマスク欠陥検査で薄膜のパターンに黒欠陥が検出された場合、近年、その薄膜パターンをＥＢ欠陥修正技術で修正することが増えてきている。ＥＢ欠陥修正では、二フッ化キセノン（ＸｅＦ２）ガス等の非励起状態のフッ素系ガスを黒欠陥部分の周囲に供給しつつ、黒欠陥部分に電子線を照射することで黒欠陥部分をエッチングして除去する。
【先行技術文献】
【特許文献】
【０００６】
【特許文献１】特開２０１０−２１７５１４号公報
【特許文献２】特開平７−１５９９８１号公報
【特許文献３】特開２０１４−１３７３８８号公報
【発明の概要】
【発明が解決しようとする課題】
【０００７】
一般に、位相シフト膜は、露光光を所定の透過率で透過する機能と、その位相シフト膜を透過した露光光に対し、その位相シフト膜の厚さと同じ距離だけ空気中を通過した露光光との間で所定の位相差を生じさせる機能とを兼ね備えることが求められる。また、その位相シフト膜に求められる所定の透過率と所定の位相差の条件は様々であり、その求められる条件を満たすように位相シフト膜の光学特性を調整する必要がある。ＳｉＮ系材料は、窒素含有量が増加するにしたがって、屈折率ｎが大きくなり、消衰係数ｋが小さくなる傾向がある。このため、ＳｉＮ系材料からなる単層膜で位相シフト膜を構成する場合、主に窒素含有量と膜厚を調節することで、その位相シフト膜の透過率と位相差を調整する。
【０００８】
一般に、位相シフト膜に限らず、マスクブランクの薄膜はスパッタリングを用いて形成される。透光性基板上に薄膜をスパッタリングで形成する場合、比較的安定して成膜できる条件を選定することが通常行われている。たとえば、ＳｉＮ膜をスパッタリングで成膜する場合、成膜室内にＳｉターゲットを配置し、その成膜室内にＡｒ等の貴ガスと窒素の混合ガスを絶えず循環させた状態でＳｉターゲットに電圧を印加して貴ガスをプラズマ化させ、それによりプラズマ化した貴ガスがＳｉターゲットに衝突することでＳｉターゲットからＳｉ粒子が飛び出し、飛び出したＳｉ粒子が途中窒素を取りこんで透光性基板にＳｉＮ膜が堆積するというプロセスが行われる（このようなスパッタリングを一般に「反応性スパッタリング」という。）。成膜されるＳｉＮ膜の窒素含有量は、主に上記混合ガス中の窒素の混合比率を増減させることで調節される。
【０００９】
特許文献３に開示されているように、ＳｉＮ膜を成膜する際、混合ガス中の窒素の混合比率によっては、安定した成膜が可能な場合と安定した成膜が困難な場合がある。たとえば、ＳｉＮ膜を反応性スパッタリングで成膜する場合、化学量論的に安定なＳｉ３Ｎ４やそれに近い窒素含有量の膜が形成されるような混合ガス中の窒素ガスの混合比率の場合（このような成膜条件の領域を、「ポイズンモード」あるいは「反応モード」という。）、比較的安定して成膜することができる。また、窒素含有量の少ない膜が形成されるような混合ガス中の窒素ガスの混合比率の場合（このような成膜条件の領域を、「メタルモード」という。）も、比較的安定して成膜することができる。一方、このポイズンモードとメタルモードとの間にある混合ガス中の窒素ガス混合比率の場合（このような成膜条件の領域を「遷移モード」という。）、成膜が不安定になりやすく、ＳｉＮ膜の面内や膜厚方向での組成や光学特性の均一性が低かったり、形成された膜に欠陥が多発したりする。
【００１０】
従前、このような遷移モードで成膜されたＳｉＮ膜でなければ、単層膜で所定の透過率と位相差を兼ね備えることが困難な場合があり、問題となっていた。特許文献３では、メタルモードで成膜された窒素含有量が少ないＳｉＮ層とポイズンモードで成膜された窒素含有量が多いＳｉＮ層とを積層した多層構造の位相シフト膜とすることによって、透過率と位相差を調整している。
【００１１】
しかし、このような多層構造の位相シフト膜では、位相シフト膜のパターンをＥＢ欠陥修正する際、各層の修正レートの差が比較的大きい。このため、位相シフト膜パターンに対してＥＢ欠陥修正を行ったときに、修正した箇所のパターン側壁に段差が発生することが避け難いという問題があった。
【００１２】
一方、透光性基板上に転写パターンを有するＳｉＮ膜を備えた転写用マスクを露光装置にセットし、転写対象物に対してＡｒＦエキシマレーザーの露光光（以下、ＡｒＦ露光光という。）による露光転写を繰り返し行ったときに、ＳｉＮ膜のパターンの表面に異物（いわゆるヘイズ）が発生することは既に知られている。ポイズンモードで成膜した窒素含有量が比較的多いＳｉＮ膜の場合、メタルモードで成膜した窒素含有量が比較的少ないＳｉＮ膜に比べ、露光光の照射を受けたときに発生するヘイズの量が大幅に増加することが新たに判明し、問題となっていた。
【００１３】
そこで、本発明は、従来の課題を解決するためになされたものであり、透光性基板上に、転写パターンを形成するための薄膜を備えたマスクブランクにおいて、その薄膜がＳｉＮ系材料層を含んでいる場合でも、その薄膜のパターンに対してＥＢ欠陥修正を行ったときに、パターン側壁での段差の発生を抑制できるとともに、ＡｒＦ露光光による露光転写を繰り返し行った後でも、薄膜のパターン表面でのヘイズの発生が少ないマスクブランクを提供することを目的とする。また、本発明は、このマスクブランクを用いて製造される転写用マスクを提供することを目的とする。さらに、本発明は、このような転写用マスクを製造する方法を提供することを目的とする。加えて、本発明は、このような転写用マスクを用いた半導体デバイスの製造方法を提供することを目的とする。
【課題を解決するための手段】
【００１４】
前記の課題を解決するため、本発明は以下の構成を有する。
【００１５】
（構成１）
透光性基板上に、転写パターンを形成するための薄膜を備えたマスクブランクであって、
前記薄膜は、下層と上層がこの順に積層した構造を有し、
前記下層は、ケイ素と窒素とからなる材料、または半金属元素および非金属元素から選ばれる１以上の元素とケイ素と窒素とからなる材料で形成され、
前記下層は、前記透光性基板側から前記上層側に向かって窒素含有量が増加する組成傾斜構造を有し、
前記上層は、ケイ素と酸素とからなる材料、または半金属元素、貴ガス、ハロゲン、炭素、リン、硫黄およびセレンから選ばれる１以上の元素とケイ素と酸素とからなる材料で形成されている
ことを特徴とするマスクブランク。
【００１６】
（構成２）
前記下層は、ケイ素と窒素とからなる材料で形成されていることを特徴とする構成１記載のマスクブランク。
【００１７】
（構成３）
前記上層は、ケイ素と酸素とからなる材料で形成されていることを特徴とする構成１または２に記載のマスクブランク。
【００１８】
（構成４）
前記上層は、酸素含有量が５０原子％以上であることを特徴とする構成１から３のいずれかに記載のマスクブランク。
【００１９】
（構成５）
前記下層における前記上層側の領域は、窒素含有量が５０原子％以上であることを特徴とする構成１から４のいずれかに記載のマスクブランク。
【００２０】
（構成６）
前記上層は、厚さが２ｎｍ以上であることを特徴とする構成１から５のいずれかに記載のマスクブランク。
【００２１】
（構成７）
前記下層の厚さは、前記上層の厚さよりも厚いことを特徴とする構成１から６のいずれかに記載のマスクブランク。
【００２２】
（構成８）
前記上層は、前記下層の表面に接して設けられていることを特徴とする構成１から７のいずれかに記載のマスクブランク。
【００２３】
（構成９）
前記薄膜は、位相シフト膜であることを特徴とする構成１から８のいずれかに記載のマスクブランク。
【００２４】
（構成１０）
前記位相シフト膜は、ＡｒＦエキシマレーザーの露光光を１％以上の透過率で透過させる機能と、前記位相シフト膜を透過した前記露光光に対して１５０度以上２００度以下の位相シフトを生じさせる機能とを有することを特徴とする構成９記載のマスクブランク。
【００２５】
（構成１１）
前記位相シフト膜上に、遮光膜を備えることを特徴とする構成９または１０に記載のマスクブランク。
【００２６】
（構成１２）
透光性基板上に、転写パターンを有する薄膜を備えた転写用マスクであって、
前記薄膜は、下層と上層がこの順に積層した構造を有し、
前記下層は、ケイ素と窒素とからなる材料、または半金属元素および非金属元素から選ばれる１以上の元素とケイ素と窒素とからなる材料で形成され、
前記下層は、前記透光性基板側から前記上層側に向かって窒素含有量が増加する組成傾斜構造を有し、
前記上層は、ケイ素と酸素とからなる材料、または半金属元素、貴ガス、ハロゲン、炭素、リン、硫黄およびセレンから選ばれる１以上の元素とケイ素と酸素とからなる材料で形成されている
ことを特徴とする転写用マスク。
【００２７】
（構成１３）
前記下層は、ケイ素と窒素とからなる材料で形成されていることを特徴とする構成１２記載の転写用マスク。
【００２８】
（構成１４）
前記上層は、ケイ素と酸素とからなる材料で形成されていることを特徴とする構成１２または１３に記載の転写用マスク。
【００２９】
（構成１５）
前記上層は、酸素含有量が５０原子％以上であることを特徴とする構成１２から１４のいずれかに記載の転写用マスク。
【００３０】
（構成１６）
前記下層における前記上層側の領域は、窒素含有量が５０原子％以上であることを特徴とする構成１２から１５のいずれかに記載の転写用マスク。
【００３１】
（構成１７）
前記上層は、厚さが２ｎｍ以上であることを特徴とする構成１２から１６のいずれかに記載の転写用マスク。
【００３２】
（構成１８）
前記下層の厚さは、前記上層の厚さよりも厚いことを特徴とする構成１２から１７のいずれかに記載の転写用マスク。
【００３３】
（構成１９）
前記上層は、前記下層の表面に接して設けられていることを特徴とする構成１２から１８のいずれかに記載の転写用マスク。
【００３４】
（構成２０）
前記薄膜は、位相シフト膜であることを特徴とする構成１２から１９のいずれかに記載の転写用マスク。
【００３５】
（構成２１）
前記位相シフト膜は、ＡｒＦエキシマレーザーの露光光を１％以上の透過率で透過させる機能と、前記位相シフト膜を透過した前記露光光に対して１５０度以上２００度以下の位相シフトを生じさせる機能とを有することを特徴とする構成２０記載の転写用マスク。
【００３６】
（構成２２）
前記位相シフト膜上に、遮光帯パターンを含むパターンを有する遮光膜を備えることを特徴とする構成２０または２１に記載の転写用マスク。
【００３７】
（構成２３）
構成１から１１のいずれかに記載のマスクブランクを用いた転写用マスクの製造方法であって、ドライエッチングにより前記薄膜に転写パターンを形成する工程を備えることを特徴とする転写用マスクの製造方法。
【００３８】
（構成２４）
構成１２から２２のいずれかに記載の転写用マスクを用い、半導体基板上のレジスト膜に転写パターンを露光転写する工程を備えることを特徴とする半導体デバイスの製造方法。
【００３９】
（構成２５）
構成２３記載の転写用マスクの製造方法により製造された転写用マスクを用い、半導体基板上のレジスト膜に転写パターンを露光転写する工程を備えることを特徴とする半導体デバイスの製造方法。
【発明の効果】
【００４０】
本発明のマスクブランクは、透光性基板上に、転写パターンを形成するための薄膜を備え、その薄膜は下層と上層がこの順に積層した構造を有し、下層が窒化ケイ素系材料で形成され、透光性基板側から上層側に向かって窒素含有量が増加する組成傾斜構造を有しており、上層が酸化ケイ素系材料で形成されることを特徴とする。このような薄膜の構成とすることにより、その薄膜のパターンに対してＥＢ欠陥修正を行ったときに、パターン側壁での段差の発生を抑制することができる。それに加え、この薄膜のパターンを有するマスクブランクを用いて製造した転写用マスクは、ＡｒＦ露光光による露光転写を繰り返し行った後でも、薄膜のパターン表面でのアンモニアを含んだヘイズの発生が少ない。
【００４１】
また、本発明の転写用マスクは、転写パターンを有する薄膜が上記の本発明のマスクブランクの薄膜と同様の構成としていることを特徴としている。このような転写用マスクとすることにより、この転写用マスクの製造途上で転写パターンを有する薄膜に対してＥＢ欠陥修正を行ったときに、パターン側壁での段差の発生を抑制することができる。それに加え、この転写用マスクは、ＡｒＦ露光光による露光転写を繰り返し行った後でも、薄膜のパターン表面でのアンモニアを含んだヘイズの発生が少ない。このため、本発明の転写用マスクは、転写精度の高い転写用マスクとなる。
【図面の簡単な説明】
【００４２】
【図１】本発明の実施形態におけるマスクブランクの構成を示す断面図である。
【図２】本発明の実施形態における転写用マスクの製造工程を示す断面図である。
【発明を実施するための形態】
【００４３】
先ず、本発明の完成に至った経緯を述べる。
【００４４】
最初に、本発明者らは、ＳｉＮからなる位相シフト膜を単層の組成傾斜構造とすることで、多層構造の位相シフト膜が有する技術的課題が解決できないかと考えた。
【００４５】
組成傾斜構造のＳｉＮ膜には、透光性基板側から反対の表面側（以下、単に表面側という。）に向かって窒素含有量が増加する構造（増加モードの反応性スパッタリングによって形成した膜構造）と、逆に透光性基板側から表面側に向かって窒素含有量が減少する構造（減少モードの反応性スパッタリングによって形成した膜構造）の２つが考えられる。
【００４６】
ＳｉＮ膜パターンに対するＥＢ欠陥修正では、ＳｉＮ膜パターンの黒欠陥部分に対してＸｅＦ２ガス等の非励起状態のフッ素系ガスを供給し、黒欠陥部分の表面にそのフッ素系ガスを吸着させてから、黒欠陥部分に対して電子線を照射する。これにより、黒欠陥部分のケイ素原子は励起してフッ素との結合が促進され、ケイ素の高次フッ化物となって揮発する。黒欠陥部分の周囲のＳｉＮ膜パターンにフッ素系ガスを吸着しないようにすることは困難であるため、ＥＢ欠陥修正時に黒欠陥部分の周囲のＳｉＮ膜パターンも非励起状態のフッ素系ガスによりエッチングされる。このＥＢ欠陥修正では、電子線の照射で励起されたＳｉＮ膜の部分（黒欠陥部分）のエッチングレート（修正レート）と励起していないＳｉＮ膜の部分のエッチングレート（非励起ガスエッチングレート）との差が十分に確保されることで、黒欠陥部分のみを除去することが可能となる。
【００４７】
ＳｉＮ膜パターンは窒素含有量が少ないほど、ＥＢ欠陥修正の修正レートが速くなる傾向がある。また、ＳｉＮ膜パターンは窒素含有量が少ないほど、非励起ガスエッチングレートも速くなる傾向がある。このため、窒素含有量が少ないＳｉＮ膜パターンに対してＥＢ欠陥修正を行った場合、黒欠陥部分の周囲も、非励起状態のフッ素系ガスでエッチングされやすい。
【００４８】
ＳｉＮ膜パターンの黒欠陥部分に対するＥＢ欠陥修正では、薄膜の表面側から基板側に向かって黒欠陥部分のエッチングが進行する。また、ＥＢ欠陥修正では、黒欠陥部分に電子線を照射して黒欠陥部分を励起させるが、このとき、黒欠陥部分に接するＳｉＮ膜パターンの非欠陥部分は電子線照射の影響を多少受ける。このため、ＥＢ欠陥修正時、ＳｉＮ膜パターンの非欠陥部分も黒欠陥部分の修正レートに比べて大幅に遅くはなるが、エッチングはされてしまう。また、ＥＢ欠陥修正時、ＳｉＮ膜パターンの非欠陥部分における表面側の領域（以下、表面側領域という。）が基板側の領域（以下、基板側領域という。）よりも長い時間、エッチングされ続ける。ＳｉＮからなる位相シフト膜が、透光性基板側から表面側に向かって窒素含有量が減少する構造である場合、基板側領域よりも長い時間エッチングされる表面側領域の方が基板側領域よりも修正レートが速いことから、ＥＢ欠陥修正時にＳｉＮ膜パターンの表面側領域が側壁方向に過度にエッチングされやすくなる。このため、ＥＢ欠陥修正を行った後のＳｉＮ膜パターンの側壁がスロープ形状になりやすく、ＳｉＮ膜パターンの側壁の垂直性が低くなりやすい。これに対し、ＳｉＮからなる位相シフト膜が、透光性基板側から表面側に向かって窒素含有量が増加する構造である場合、基板側領域よりも長い時間エッチングされる表面側領域の方が基板側領域よりも修正レートが遅いことから、ＥＢ欠陥修正時にＳｉＮ膜パターンの表面側領域が側壁方向に過度にエッチングされることが抑制される。また、基板側領域の修正レートが速いことから、表面側領域の黒欠陥部分を除去して表面側領域の非欠陥部分の側壁が露出してから、基板側領域の黒欠陥部分を除去し終えるまでの間、表面側領域の非欠陥部分の側壁がエッチングされるが、その時間は短くてすむ。これらのことから、ＥＢ欠陥修正を行った後のＳｉＮ膜パターンの側壁の垂直性を高くすることが比較的容易になる。
【００４９】
一方、組成傾斜構造のＳｉＮ膜を形成するときの反応性スパッタリングの安定性においても、増加モードで成膜する場合の方が減少モードで成膜する場合よりも安定しやすい。
【００５０】
このため、本発明者らは、ＳｉＮ膜パターンに対するＥＢ欠陥修正に係る上記の関係や組成傾斜構造のＳｉＮ膜を形成するときの反応性スパッタリングの安定性を考慮し、透光性基板側から表面側に向かって窒素含有量が増加する組成傾斜構造のＳｉＮからなる位相シフト膜が好ましいという考えに至った。
【００５１】
しかし、透光性基板上に、透光性基板側から表面側に向かって窒素含有量が増加する組成傾斜構造のＳｉＮからなる位相シフト膜（薄膜）を備えるマスクブランクから、位相シフトマスク（転写用マスク）を製造し、半導体デバイス上のレジスト膜にＡｒＦエキシマレーザーを露光光とする露光転写を繰り返し行ったところ、位相シフト膜のパターンの表面に異物（いわゆるヘイズ）が多発する現象が発生した。このヘイズはアンモニアを含むものであった。一方、透光性基板上に、透光性基板側から表面側に向かって窒素含有量が減少する組成傾斜構造のＳｉＮからなる位相シフト膜を備えるマスクブランクから、同様に位相シフトマスク（転写用マスク）を製造し、半導体デバイス上のレジスト膜に露光転写を繰り返し行った。その結果、透光性基板側から表面側に向かって窒素含有量が増加する組成傾斜構造のＳｉＮからなる位相シフト膜の場合に比べて、ヘイズの発生数は大幅に少なかった。しかし、上述のとおり、透光性基板側から表面側に向かって窒素含有量が増加する組成傾斜構造のＳｉＮからなる位相シフト膜の場合、ＥＢ欠陥修正を行った箇所の位相シフト膜パターンの側壁の垂直性が低いという問題がある。
【００５２】
そこで、さらに鋭意研究を行った結果、透光性基板側から表面側に向かって窒素含有量が増加する組成傾斜構造の窒化ケイ素系材料層の上に酸化ケイ素系材料層を積層し、その際、この積層膜を、露光光に対して所定の透過率と位相差になるように調整し、これを位相シフト膜とすればよいという結論に至り、以降に示す本発明を完成させた。
【００５３】
次に、本発明の各実施の形態について説明する。本発明のマスクブランクは、バイナリマスク、位相シフトマスク等の各種マスクを製造するためのマスクブランクに適用可能なものである。以降では、ハーフトーン型位相シフトマスクを製造するためのマスクブランクについて説明する。
【００５４】
図１は、本発明の実施形態に係るマスクブランク１００の構成を示す断面図である。
図１に示すマスクブランク１００は、透光性基板１上に、位相シフト膜（転写パターンを形成するための薄膜）２、遮光膜３およびハードマスク膜４がこの順に積層された構造を有する。位相シフト膜２は、下層２１と上層２２がこの順に積層した構造を有し、下層２１は、ケイ素と窒素とからなる材料、または半金属元素および非金属元素から選ばれる１以上の元素とケイ素と窒素とからなる材料で形成され、下層２１は、透光性基板１側から上層２２側に向かって窒素含有量が増加する組成傾斜構造を有し、上層２２は、ケイ素と酸素とからなる材料、または半金属元素、貴ガス、ハロゲン、炭素、リン、硫黄およびセレンから選ばれる１以上の元素とケイ素と酸素とからなる材料で形成されていることを特徴とする。
【００５５】
透光性基板１は、ケイ素と酸素を含有する材料からなり、合成石英ガラス、石英ガラス、アルミノシリケートガラス、ソーダライムガラス、低熱膨張ガラス（ＳｉＯ２−ＴｉＯ２ガラス等）などのガラス材料で形成することができる。これらの中でも、合成石英ガラスは、ＡｒＦ露光光に対する透過率が高く、マスクブランクの透光性基板を形成する材料として特に好ましい。
【００５６】
位相シフト膜２は、ＡｒＦ露光光を所定の透過率で透過させる機能を有する。ＡｒＦ露光光に対する透過率は１％以上であることが求められ、２％以上であると好ましく、１０％以上であるとより好ましく、１５％以上であるとさらに好ましい。透過率が１％未満であると、位相シフト効果を有効に機能させることができない。近年、半導体基板（ウェハ）上のレジスト膜に対する露光・現像プロセスとしてＮＴＤ（Ｎｅｇａｔｉｖｅ  Ｔｏｎｅ  Ｄｅｖｅｌｏｐｍｅｎｔ）が用いられるようになってきている。ＮＴＤプロセスでは、ブライトフィールドマスク（パターン開口率が高い転写用マスク）がよく用いられる。ブライトフィールドの位相シフトマスクでは、位相シフト膜の露光光に対する透過率を１０％以上とすることにより、透光部を透過した光の０次光と１次光のバランスがよくなる。このバランスがよくなると、位相シフト膜を透過した露光光が０次光に干渉して光強度を減衰させる効果がより大きくなって、レジスト膜上でのパターン解像性が向上する。このため、位相シフト膜２のＡｒＦ露光光に対する透過率が１０％以上であると好ましい。ＡｒＦ露光光に対する透過率が１５％以上である場合は、位相シフト効果による転写像（投影光学像）のパターンエッジ強調効果がより高まる。一方、ＡｒＦ露光光に対する透過率は３０％以下であると好ましく、２０％以下であるとより好ましい。
【００５７】
位相シフト膜２は、適切な位相シフト効果を得るために、透過したＡｒＦ露光光に対して、この位相シフト膜２の厚さと同じ距離だけ空気中を通過したＡｒＦ露光光との間で所定の位相差を生じさせる機能を有する。その位相差は、透過したＡｒＦ露光光に対して、１５０度以上２００度以下の範囲であると好ましい。位相差は、１６０度以上であるとより好ましく、１７０度以上であるとさらに好ましい。一方、位相差は、１９０度以下であるとより好ましく、１８０度以下であるとさらに好ましい。位相シフト膜２にパターンを形成するときのドライエッチング時に、透光性基板１が微小にエッチングされることによる位相差の増加の影響を小さくするためである。また、近年の露光装置による位相シフトマスクへのＡｒＦ露光光の照射方式が、位相シフト膜２の膜面の垂直方向に対して所定角度で傾斜した方向からＡｒＦ露光光を入射させるものが増えてきているためでもある。
【００５８】
位相シフト膜２は、下層２１と上層２２がこの順に積層した構造を有する。上層２２は、下層２１の表面に接して設けられていることが好ましい。位相シフト膜２は、窒化ケイ素系材料で形成される下層２１上に酸化ケイ素系材料で形成される上層２２が積層した構造であるため、ＡｒＦ露光光による露光転写を繰り返し行った後でも、位相シフト膜２のパターン表面でのアンモニアを含んだヘイズの発生を抑制することができる。
【００５９】
下層２１は、ケイ素と窒素とからなる材料、または半金属元素および非金属元素から選ばれる１以上の元素とケイ素と窒素とからなる材料（以下、これらの材料を総称して窒化ケイ素系材料という場合がある。）で形成される。
下層２１は、ケイ素に加え、いずれの半金属元素を含有してもよい。この半金属元素の中でも、ホウ素、ゲルマニウム、アンチモンおよびテルルから選ばれる１以上の元素を含有させると、スパッタリングターゲットとして用いるケイ素の導電性を高めることが期待できるため、好ましい。
【００６０】
また、下層２１は、窒素に加え、いずれの非金属元素を含有してもよい。ここで、本発明における非金属元素は、狭義の非金属元素（窒素、炭素、酸素、リン、硫黄、セレン、水素）、ハロゲン（フッ素、塩素、臭素、ヨウ素等）および貴ガスを含むものをいう。この非金属元素の中でも、炭素、フッ素および水素から選ばれる１以上の元素を含有させると好ましい。下層２１は、酸素の含有量を１０原子％以下に抑えることが好ましく、５原子％以下とすることがより好ましく、積極的に酸素を含有させることをしない（Ｘ線光電子分光分析等による組成分析を行ったときに検出下限値以下。）ことがさらに好ましい。窒化ケイ素系材料に酸素を含有させると、消衰係数ｋが大きく低下する傾向があり、位相シフト膜２の全体の厚さが厚くなってしまう。また、透光性基板１は、合成石英ガラス等の酸化ケイ素を主成分とする材料で形成されていることが一般的である。下層２１が透光性基板１の表面に接して配置される場合、その層が酸素を含有すると、酸素を含む窒化ケイ素系材料膜の組成と透光性基板の組成との差が小さくなり、位相シフト膜２にパターンを形成するときに行われるフッ素系ガスによるドライエッチングにおいて、透光性基板１に接する下層２１と透光性基板１との間でエッチング選択性が得られにくくなるという問題が生じることがある。また、下層２１の酸素含有量が多いと、ＥＢ欠陥修正をおこなったときの修正レートが大幅に遅くなる。
【００６１】
貴ガスは、反応性スパッタリングで位相シフト膜２を成膜する際に成膜室内に存在することによって成膜速度を大きくし、生産性を向上させることができる元素である。この貴ガスがプラズマ化し、ターゲットに衝突することでターゲットからターゲット構成元素が飛び出し、途中、反応性ガスを取りこみつつ、透光性基板１上に下層２１が形成される。このターゲット構成元素がターゲットから飛び出し、透光性基板１に付着するまでの間に成膜室中の貴ガスがわずかに取り込まれる。この反応性スパッタリングで必要とされる貴ガスとして好ましいものとしては、アルゴン、クリプトン、キセノンが挙げられる。また、位相シフト膜２の応力を緩和するために、原子量の小さいヘリウム、ネオンを下層２１に積極的に取りこませてもよい。
【００６２】
下層２１は、ケイ素と窒素とからなる材料で形成されることが好ましい。なお、貴ガスは、薄膜に対してラザフォード後方散乱分析（ＲＢＳ：Ｒｕｔｈｅｒｆｏｒｄ  Ｂａｃｋ−Ｓｃａｔｔｅｒｉｎｇ  Ｓｐｅｃｔｒｏｍｅｔｒｙ）やＸ線光電子分光分析（ＸＰＳ：Ｘ−ｒａｙ  Ｐｈｏｔｏｅｌｅｃｔｒｏｎ  Ｓｐｅｃｔｒｏｓｃｏｐｙ）のような組成分析を行っても検出することが容易ではない元素である。このため、前記のケイ素と窒素とからなる材料には、貴ガスを含有する材料も包含しているとみなすことができる。
【００６３】
下層２１は、透光性基板１側から上層２２側に向かって窒素含有量が増加する組成傾斜構造を有する。下層２１がこのような組成傾斜構造であるため、位相シフトマスクの製造途上で転写パターンを有する位相シフト膜２に対してＥＢ欠陥修正を行ったときに、黒欠陥を修正した箇所のパターン側壁の垂直性を高くすることができる。また、増加モードで成膜する場合の方が減少モードで成膜する場合よりも、反応性スパッタリングが安定するため、窒素含有量が増加する組成傾斜構造の下層２１は形成しやすい。
下層２１における上層２２側の領域（すなわち、下層２１の上側の領域）は、その領域内の平均の窒素含有量が５０原子％以上であると好ましく、５２原子％以上であるとより好ましい。窒素含有量が５０原子％以上であると、位相シフト膜２に求められる透過率を確保しつつ、より薄い厚さで求められる位相差を確保することができる。一方、下層２１における上層２２側の領域は、その領域内の平均の窒素含有量が、Ｓｉ３Ｎ４の混合比に相当する５７原子％以下であると好ましく、５５原子％以下であるとより好ましい。窒素をＳｉ３Ｎ４の混合比よりも多く含有させようとすると、下層２１をアモルファスや微結晶構造にすることが困難になる。また、下層２１の表面粗さが大幅に悪化する。なお、窒化ケイ素系材料は、窒素含有量が増加するにしたがって、屈折率ｎが大きくなり、消衰係数ｋが小さくなる傾向がある。ここで、下層２１における上層２２側の領域とは、下層２１の上層２２側の表面から透光性基板１側に向かって１０ｎｍの厚さの位置までの領域のことをいう。
【００６４】
また、下層２１における透光性基板１側の領域（すなわち、下層２１の下側の領域）は、窒素含有量が２０原子％以上であると好ましく、２５原子％以上であるとより好ましい。窒素含有量が２０原子％未満であると、電子線の照射の影響を受けていない状態での非励起状態のフッ素系ガスに対する下層２１のエッチングレート（非励起ガスエッチングレート）が速くなりすぎる。この場合、ＥＢ欠陥修正を行ったときに、電子線の照射の影響を受けていない領域であっても非励起状態のフッ素系ガスが転写パターンの下層２１の側壁に接触したときに下層２１をエッチングしてしまい、位相シフト膜２のパターンの側壁に大きな段差が発生してしまう。一方、下層２１における透光性基板１側の領域は、窒素含有量が、４０原子％以下であると好ましく、３５原子％以下であるとより好ましい。ここで、下層２１における透光性基板１側の領域とは、下層２１の透光性基板１側の表面から上層２２側に向かって、１０ｎｍの厚さの位置までの領域のことをいう。
【００６５】
下層２１の組成傾斜構造は、透光性基板１側から上層２２側に向かって、窒素含有量が、連続的に徐々に増加する構造、階段状に段階的に増加する構造、連続的に徐々に増加する部分と階段状に段階的に増加する部分が組み合わさった構造などであれば、いずれの構造でもよい。なお、下層２１の透光性基板１側の領域と上層２２側の領域の間に挟まれる領域における平均の窒素含有量は、透光性基板１側の領域における平均の窒素含有量と上層２２側の領域における平均の窒素含有量の間の数値であることが好ましい。
組成傾斜構造は、ＸＰＳなどを用いて確認することができる。
【００６６】
従来の表面が大気中に露出した窒化ケイ素系材料の位相シフト膜を用いた位相シフトマスクにおける、アンモニアを含んだヘイズが多く発生するという問題は、位相シフト膜中の窒素が要因になっていると思われる。すなわち、位相シフト膜がＡｒＦエキシマレーザーのような高エネルギー光の照射を受けたとき、位相シフト膜中の窒素がその表面に付着している水分やオゾンと化学反応を繰り返し、硝酸アンモニウム等のアンモニアを含む化合物が位相シフト膜の表面に析出する。さらに、位相シフト膜を構成する窒化ケイ素系材料は、ＡｒＦエキシマレーザーのような高エネルギー光の照射を受けると窒素が移動しやすくなり、位相シフト膜中の窒素が表面に供給される状態になる。これによって、位相シフト膜の表面にアンモニアを含む化合物（ヘイズ）の生成が促進される状態になっているものと推測される。
このようなメカニズムでヘイズが生成するため、位相シフト膜の表面に供給される窒素が多いほどヘイズの発生量が多くなると推測される。したがって、後述する実施例および比較例で行った位相シフト膜から溶出するイオン成分測定において、アンモニウムイオンが多く検出されるほど、位相シフト膜の表面に供給されていた窒素が多いといえるため、ヘイズ発生量が多くなると推測される。
【００６７】
窒化ケイ素系材料の位相シフト膜の表層を加熱処理等で酸化させて酸化被膜を形成することで、位相シフト膜内からの窒素の供給を抑制できるか検証したところ、酸化被膜を形成しない構成の位相シフト膜との間で差がほとんど見られなかった。この点を考慮し、位相シフト膜２は、窒化ケイ素系材料の下層２１と酸化ケイ素系材料の上層２２を異なる成膜条件によるスパッタリング法で成膜して積層した構造としている。すなわち、位相シフト膜２は、下層２１と上層２２の間に界面を有する構成となっている。このような位相シフト膜２は、下層２１が上層２２側に向かって窒素含有量が多くなる組成傾斜構造を有する窒化ケイ素系材料で形成されているにも関わらず、位相シフト膜２の表面にアンモニアを含むヘイズが生成されることを抑制できる。
【００６８】
上層２２は、ケイ素と酸素とからなる材料、または半金属元素、貴ガス、ハロゲン、炭素、リン、硫黄およびセレンから選ばれる１以上の元素とケイ素と酸素とからなる材料（以下、これらの材料を総称して酸化ケイ素系材料という場合がある。）で形成される。
上層２２は、ケイ素に加え、いずれの半金属元素を含有してもよい。この半金属元素の中でも、ホウ素、ゲルマニウム、アンチモンおよびテルルから選ばれる１以上の元素を含有させると、スパッタリングターゲットとして用いるケイ素の導電性を高めることが期待できるため、好ましい。
上層２２は、酸素に加え、非金属元素として、貴ガス、ハロゲン、炭素、リン、硫黄およびセレンを含有してもよい。貴ガスは、スパッタリングで薄膜を成膜する際に成膜室内に存在することによって成膜速度を大きくし、生産性を向上させることができる元素である。このスパッタリングで必要とされる貴ガスとして好ましいものとしては、アルゴン、クリプトン、キセノンが挙げられる。また、位相シフト膜２の応力を緩和するために、原子量の小さいヘリウム、ネオンを上層２２に積極的に取りこませることができる。
【００６９】
上層２２は、ケイ素と酸素とからなる材料で形成することが好ましい。なお、貴ガスは、薄膜に対してＲＢＳやＸＰＳのような組成分析を行っても検出することが困難な元素である。このため、前記のケイ素と酸素とからなる材料には、貴ガスを含有する材料も包含しているとみなすことができる。
【００７０】
上層２２は、酸素含有量が５０原子％以上であると好ましく、５２原子％以上であるとより好ましい。酸素含有量が５０原子％以上であると、上層２２中の酸素と未結合のケイ素の存在比率が大幅に低下し、上層２２内の原子構造の空隙が小さくなる。そして、このような上層２２の場合、下層２１中の窒素が上層２２内へ侵入しにくくなり、上層２２の表面に窒素が移動してくることが困難になる。その結果、位相シフト膜２のパターン表面でのアンモニアを含んだヘイズの発生が抑制される。また、上層２２の酸素含有量は、ＳｉＯ２の混合比に相当する６７原子％以下であると好ましく、６５原子％以下であるとより好ましい。なお、酸化ケイ素系材料は、酸素含有量が増加するに従って、窒素を含有する場合ほど顕著ではないが屈折率ｎが大きくなる傾向がある。また、酸化ケイ素系材料は、酸素含有量が増加するに従って、窒素を含有する場合よりも顕著に消衰係数ｋが小さくなる傾向がある。
【００７１】
上層２２は、厚さが２ｎｍ以上であると好ましい。上層２２の厚さが２ｎｍ以上であると、ＡｒＦ露光光による露光転写を繰り返し行った後でも、位相シフト膜２のパターン表面でのアンモニアを含んだヘイズの発生を抑制しやすい。また、上層２２は、厚さが３ｎｍ以上であるとより好ましい。一方、上層２２は、厚さが２０ｎｍ以下であると好ましく、１５ｎｍ以下であるとより好ましく、１０ｎｍ以下であるとさらに好ましい。上層２２は、下層２１に比べて屈折率ｎおよび消衰係数ｋがともに小さい。位相シフト膜は、所定の位相差と透過率の条件を同時に満たす必要があり、上層２２が厚くなると、所定の位相差と透過率を満たそうとすると位相シフト膜２全体が厚くなってしまう。このような位相シフト膜２は、パターンの倒壊が発生しやすく、ＥＭＦ（ElectroMagnetic Field）バイアスも大きくなる。
【００７２】
下層２１の厚さは、上層２２の厚さよりも厚いことが好ましい。下層２１が厚くなると、位相シフト膜２全体が厚くなり、位相シフト膜２のパターンの倒壊が発生しやすく、ＥＭＦ（ElectroMagnetic Field）バイアスも大きくなる。例えば、下層２１は、厚さが５０ｎｍ以上であると好ましく、６０ｎｍ以上であるとより好ましい。下層２１の厚さが５０ｎｍ未満であると、所定の位相差を確保するために位相シフト膜２の厚さを大幅に厚くする必要が生じてしまう。下層２１は、厚さが９０ｎｍ以下であると好ましく、８０ｎｍ以下であるとより好ましい。下層２１の厚さが９０ｎｍを超えると、位相シフト膜２のパターンの倒壊が発生しやすく、ＥＭＦ（ElectroMagnetic Field）バイアスも大きくなる。
【００７３】
下層２１は、全体の平均値でのＡｒＦ露光光に対する屈折率ｎ（以下、単に屈折率ｎという。）が２．０以上であると好ましく、２．２以上であるとより好ましい。一方、下層２１は、全体の平均値での屈折率ｎが３．０以下であると好ましく、２．８以下であるとより好ましい。また、下層２１は、全体の平均値でのＡｒＦ露光光に対する消衰係数ｋ（以下、単に消衰係数ｋという。）が０．１よりも大きいと好ましく、０．２以上であるとより好ましい。一方、下層２１は、全体の平均値での消衰係数ｋが１．２以下であると好ましく、１．０以下であるとより好ましい。
上層２２は、屈折率ｎが２．０未満であると好ましく、１．９以下であるとより好ましく、１．８以下であるとさらに好ましい。一方、上層２２は、屈折率ｎが１．４以上であると好ましく、１．５以上であるとより好ましい。また、上層２２は、消衰係数ｋが０．１以下であると好ましい。一方、上層２２は、消衰係数ｋが０以上であると好ましい。
下層２１と上層２２とがこの順に積層した構造で位相シフト膜２を構成した場合、位相シフト膜２として求められる光学特性であるＡｒＦ露光光に対する所定の位相差と所定の透過率を満たすには、下層２１および上層２２が、それぞれ上記の屈折率ｎと消衰係数ｋの範囲でなければ実現が困難である。
【００７４】
薄膜の屈折率ｎおよび消衰係数ｋは、その薄膜の組成だけで決まるものではない。その薄膜の膜密度および結晶状態なども、屈折率ｎおよび消衰係数ｋを左右する要素である。このため、スパッタリングで薄膜を成膜するときの諸条件を調整して、その薄膜が所望の屈折率ｎおよび消衰係数ｋとなるように成膜する。下層２１および上層２２を、上記の屈折率ｎおよび消衰係数ｋの範囲にするには、スパッタリングで薄膜を成膜する際に、スパッタリングガスの組成を調整することだけに限られない。スパッタリングで薄膜を成膜する際における成膜室内の圧力、ターゲットに印加する電力、ターゲットと透光性基板との間の距離等の位置関係など多岐にわたる。また、これらの成膜条件は成膜装置に固有のものであり、形成される薄膜が所望の屈折率ｎおよび消衰係数ｋになるように適宜調整されるものである。
【００７５】
位相シフト膜２は、エッチングでパターンを形成したときのパターンエッジラフネスが良好になるなどの理由からアモルファス構造であることが最も好ましい。位相シフト膜２をアモルファス構造にすることが難しい組成である場合は、アモルファス構造と微結晶構造が混在した状態であることが好ましい。
【００７６】
下層２１および上層２２は、スパッタリングによって形成される。ＤＣスパッタリング、ＲＦスパッタリングおよびイオンビームスパッタリングなどのいずれのスパッタリングも適用可能である。導電性が低いターゲット（ケイ素ターゲット、半金属元素を含有しないあるいは含有量の少ないケイ素化合物ターゲットなど）を用いる場合においては、ＲＦスパッタリングやイオンビームスパッタリングを適用することが好ましいが、成膜レートを考慮すると、ＲＦスパッタリングを適用することがより好ましい。
下層２１は、ケイ素ターゲットまたはケイ素に半金属元素および非金属元素から選ばれる１以上の元素を含有する材料からなるターゲットを用い、窒素系ガスと貴ガスを含むスパッタリングガス中での反応性スパッタリングによって形成される。反応性スパッタリングによって下層２１を形成する際、下層２１が、透光性基板１側から上層２２側に向かって、窒素含有量が連続的に徐々に増加する組成傾斜構造の場合には、窒素が徐々に増えるように貴ガスの流量に対する窒素系ガスの流量の比を調整する。下層２１が、窒素含有量が階段状に段階的に増加する組成傾斜構造の場合には、窒素が段階的に増えるように貴ガスの流量に対する窒素系ガスの流量の比を調整する。
【００７７】
上層２２は、二酸化ケイ素（ＳｉＯ２）ターゲット、または二酸化ケイ素（ＳｉＯ２）に半金属元素、ハロゲン、炭素、リン、硫黄およびセレンから選ばれる１以上の元素を含有する材料からなるターゲットを用い、貴ガスを含むスパッタリングガス中でのスパッタリングによって形成される。また、上層２２は、ケイ素ターゲット、またはケイ素に半金属元素、ハロゲン、炭素、リン、硫黄およびセレンから選ばれる１以上の元素を含有する材料からなるターゲットを用い、酸素ガスと貴ガスを含むスパッタリングガス中での反応性スパッタリングによっても形成することもできる。
【００７８】
下層２１を形成する際にスパッタリングガスとして用いる窒素系ガスは、窒素を含有するガスであればいずれのガスも適用可能である。上記の通り、下層２１は、酸素含有量を低く抑えることが好ましいため、酸素を含有しない窒素系ガスを適用することが好ましく、窒素ガス（Ｎ２ガス）を適用することがより好ましい。
下層２１および上層２２を形成する際にスパッタリングガスとして用いる貴ガスの種類に制限はないが、アルゴン、クリプトン、キセノンを用いることが好ましい。また、位相シフト膜２の応力を緩和するために、原子量の小さいヘリウム、ネオンを下層２１および上層２２に積極的に取りこませることができる。
【００７９】
マスクブランク１００において、位相シフト膜２上に遮光膜３を備えることが好ましい。一般に、位相シフトマスク２００（図２（ｆ）参照）では、転写パターンが形成される領域（転写パターン形成領域）の外周領域は、露光装置を用いて半導体ウェハ上のレジスト膜に露光転写した際に外周領域を透過した露光光による影響をレジスト膜が受けないように、所定値以上の光学濃度（ＯＤ）を確保することが求められている。位相シフトマスク２００の外周領域では、光学濃度が２．０よりも大きいことが少なくとも求められている。上記の通り、位相シフト膜２は所定の透過率で露光光を透過する機能を有しており、位相シフト膜２だけでは上記の光学濃度を確保することは困難である。このため、マスクブランク１００を製造する段階で位相シフト膜２の上に、不足する光学濃度を確保するために遮光膜３を積層しておくことが望まれる。このようなマスクブランク１００の構成とすることで、位相シフト膜２を製造する途上で、位相シフト効果を使用する領域（基本的に転写パターン形成領域）の遮光膜３を除去すれば、外周領域に上記の光学濃度が確保された位相シフトマスク２００を製造することができる。なお、マスクブランク１００は、位相シフト膜２と遮光膜３の積層構造における光学濃度が２．５以上であると好ましく、２．８以上であるとより好ましい。また、遮光膜３の薄膜化のため、位相シフト膜２と遮光膜３の積層構造における光学濃度は４．０以下であると好ましい。
【００８０】
遮光膜３は、単層構造および２層以上の積層構造のいずれも適用可能である。また、単層構造の遮光膜３および２層以上の積層構造の遮光膜３の各層は、膜または層の厚さ方向でほぼ同じ組成である構成であってもよく、層の厚さ方向で組成傾斜した構成であってもよい。
【００８１】
遮光膜３は、位相シフト膜２との間に別の膜を介さない場合においては、位相シフト膜２にパターンを形成する際に用いられるエッチングガスに対して十分なエッチング選択性を有する材料を適用する必要がある。この場合、遮光膜３は、クロムを含有する材料で形成することが好ましい。この遮光膜３を形成するクロムを含有する材料としては、クロム金属のほか、クロムに酸素、窒素、炭素、ホウ素およびフッ素から選ばれる１以上の元素を含有する材料が挙げられる。
【００８２】
一般に、クロム系材料は、塩素系ガスと酸素ガスとの混合ガスでエッチングされるが、クロム金属はこのエッチングガスに対するエッチングレートがあまり高くない。塩素系ガスと酸素ガスとの混合ガスのエッチングガスに対するエッチングレートを高める点を考慮すると、遮光膜３を形成する材料としては、クロムに酸素、窒素、炭素、ホウ素およびフッ素から選ばれる１以上の元素を含有する材料を用いることが好ましい。また、遮光膜３を形成するクロムを含有する材料に、インジウム、モリブデンおよびスズのうち１以上の元素を含有させてもよい。インジウム、モリブデンおよびスズのうち１以上の元素を含有させることで、塩素系ガスと酸素ガスとの混合ガスに対するエッチングレートをより高くすることができる。
【００８３】
一方、マスクブランク１００において、遮光膜３と位相シフト膜２との間に別の膜を介する構成とする場合においては、前記のクロムを含有する材料でその別の膜（エッチングストッパ兼エッチングマスク膜）を形成し、ケイ素を含有する材料で遮光膜３を形成する構成とすることが好ましい。クロムを含有する材料は、塩素系ガスと酸素ガスとの混合ガスによってエッチングされるが、有機系材料で形成されるレジスト膜は、この混合ガスでエッチングされやすい。ケイ素を含有する材料は、一般にフッ素系ガスや塩素系ガスでエッチングされる。これらのエッチングガスは基本的に酸素を含有しないため、塩素系ガスと酸素ガスとの混合ガスによってエッチングする場合よりも、有機系材料で形成されるレジスト膜の減膜量が低減できる。このため、レジスト膜の膜厚を低減することができる。
【００８４】
遮光膜３を形成するケイ素を含有する材料には、遷移金属を含有させてもよく、遷移金属以外の金属元素を含有させてもよい。これは、このマスクブランク１００から位相シフトマスク２００を作製した場合、遮光膜３で形成されるパターンは、基本的に外周領域の遮光帯パターンであり、転写パターン形成領域に比べてＡｒＦ露光光が照射される積算量が少ないことや、この遮光膜３が微細パターンで残っていることは稀であり、ＡｒＦ耐光性が低くても実質的な問題は生じにくいためである。また、遮光膜３に遷移金属を含有させると、含有させない場合に比べて遮光性能が大きく向上し、遮光膜の厚さを薄くすることが可能となるためである。遮光膜３に含有させる遷移金属としては、モリブデン（Ｍｏ）、タンタル（Ｔａ）、タングステン（Ｗ）、チタン（Ｔｉ）、クロム（Ｃｒ）、ハフニウム（Ｈｆ）、ニッケル（Ｎｉ）、バナジウム（Ｖ）、ジルコニウム（Ｚｒ）、ルテニウム（Ｒｕ）、ロジウム（Ｒｈ）、ニオブ（Ｎｂ）、パラジウム（Ｐｄ）等のいずれか１つの金属またはこれらの金属の合金が挙げられる。
【００８５】
一方、遮光膜３を形成するケイ素を含有する材料として、ケイ素と窒素とからなる材料、またはケイ素と窒素とからなる材料に半金属元素および非金属元素から選ばれる１以上の元素を含有する材料を適用してもよい。
【００８６】
上記の位相シフト膜２に積層して遮光膜３を備えるマスクブランク１００において、遮光膜３の上に、遮光膜３をエッチングするときに用いられるエッチングガスに対してエッチング選択性を有する材料で形成されたハードマスク膜４をさらに積層した構成とするとより好ましい。遮光膜３は、所定の光学濃度を確保する機能が必須であるため、その厚さを低減するには限界がある。ハードマスク膜４は、その直下の遮光膜３にパターンを形成するドライエッチングが終わるまでの間、エッチングマスクとして機能することができるだけの膜の厚さがあれば十分であり、基本的に光学上の制限を受けない。このため、ハードマスク膜４の厚さは遮光膜３の厚さに比べて大幅に薄くすることができる。そして、有機系材料のレジスト膜は、このハードマスク膜４にパターンを形成するドライエッチングが終わるまでの間、エッチングマスクとして機能するだけの膜の厚さがあれば十分であるので、従来よりも大幅にレジスト膜の厚さを薄くすることができる。
【００８７】
このハードマスク膜４は、遮光膜３がクロムを含有する材料で形成されている場合は、前記のケイ素を含有する材料で形成されることが好ましい。なお、この場合のハードマスク膜４は、有機系材料のレジスト膜との密着性が低い傾向があるため、ハードマスク膜４の表面をＨＭＤＳ（Ｈｅｘａｍｅｔｈｙｌｄｉｓｉｌａｚａｎｅ）処理を施し、表面の密着性を向上させることが好ましい。なお、この場合のハードマスク膜４は、ＳｉＯ２、ＳｉＮ、ＳｉＯＮ等で形成されることがより好ましい。また、遮光膜３がクロムを含有する材料で形成されている場合におけるハードマスク膜４の材料として、前記のほか、タンタルを含有する材料も適用可能である。この場合におけるタンタルを含有する材料としては、タンタル金属のほか、タンタルに窒素、酸素、ホウ素および炭素から選ばれる１以上の元素を含有させた材料などが挙げられる。その材料として、たとえば、Ｔａ、ＴａＮ、ＴａＯＮ、ＴａＢＮ、ＴａＢＯＮ、ＴａＣＮ、ＴａＣＯＮ、ＴａＢＣＮ、ＴａＢＯＣＮなどが挙げられる。一方、このハードマスク膜４は、遮光膜３がケイ素を含有する材料で形成されている場合は、上記のクロムを含有する材料で形成されることが好ましい。
【００８８】
マスクブランク１００において、上記ハードマスク膜４の表面に接して、有機系材料のレジスト膜が１００ｎｍ以下の膜厚で形成されていることが好ましい。ＤＲＡＭ  ｈｐ３２ｎｍ世代に対応する微細パターンの場合、ハードマスク膜４に形成すべき転写パターン（位相シフトパターン）に、線幅が４０ｎｍのＳＲＡＦ（Ｓｕｂ−Ｒｅｓｏｌｕｔｉｏｎ  Ａｓｓｉｓｔ  Ｆｅａｔｕｒｅ）が設けられることがある。しかし、この場合でも、レジストパターンの断面アスペクト比が１：２．５と低くすることができるので、レジスト膜の現像時、リンス時等にレジストパターンが倒壊や脱離することを抑制することができる。なお、レジスト膜は、膜厚が８０ｎｍ以下であることがより好ましい。
【００８９】
図２に、本発明の実施形態であるマスクブランク１００から位相シフトマスク２００を製造する工程の断面模式図を示す。
【００９０】
図２に示す位相シフトマスク２００の製造方法は、上記のマスクブランク１００を用いるものであって、ドライエッチングにより遮光膜３に転写パターンを形成する工程と、転写パターンを有する遮光膜３（遮光パターン３ａ）をマスクとするドライエッチングにより位相シフト膜２に転写パターンを形成する工程と、遮光帯を含むパターンを有するレジスト膜（レジストパターン６ｂ）をマスクとするドライエッチングにより遮光膜３（遮光パターン３ａ）に遮光帯を含むパターン（遮光パターン３ｂ）を形成する工程とを備えることを特徴とするものである。
【００９１】
以下、図２に示す製造工程にしたがって、位相シフトマスク２００の製造方法の一例を説明する。なお、この例では、遮光膜３にはクロムを含有する材料を適用し、ハードマスク膜４にはケイ素を含有する材料を適用している。
【００９２】
まず、マスクブランク１００におけるハードマスク膜４に接して、レジスト膜をスピン塗布法によって形成する。次に、レジスト膜に対して、位相シフト膜２に形成すべき転写パターン（位相シフトパターン）である第１のパターンを露光描画し、さらに現像処理等の所定の処理を行い、位相シフトパターンを有する第１のレジストパターン５ａを形成する（図２（ａ）参照）。続いて、第１のレジストパターン５ａをマスクとして、フッ素系ガスを用いたドライエッチングを行い、ハードマスク膜４に第１のパターン（ハードマスクパターン４ａ）を形成する（図２（ｂ）参照）。
【００９３】
次に、第１のレジストパターン５ａを除去してから、ハードマスクパターン４ａをマスクとして、塩素系ガスと酸素ガスとの混合ガスを用いたドライエッチングを行い、遮光膜３に第１のパターン（遮光パターン３ａ）を形成する（図２（ｃ）参照）。続いて、遮光パターン３ａをマスクとして、フッ素系ガスを用いたドライエッチングを行い、位相シフト膜２に第１のパターン（位相シフトパターン２ａ）を形成し、かつ同時にハードマスクパターン４ａも除去する（図２（ｄ）参照）。
【００９４】
次に、マスクブランク１００上にレジスト膜をスピン塗布法によって形成する。次に、レジスト膜に対して、遮光膜３に形成すべき遮光帯パターンを含むパターン（遮光パターン）である第２のパターンを露光描画し、さらに現像処理等の所定の処理を行い、遮光パターンを有する第２のレジストパターン６ｂを形成する。続いて、第２のレジストパターン６ｂをマスクとして、塩素系ガスと酸素ガスとの混合ガスを用いたドライエッチングを行い、遮光膜３に第２のパターン（遮光パターン３ｂ）を形成する（図２（ｅ）参照）。さらに、第２のレジストパターン６ｂを除去し、洗浄等の所定の処理を経て、位相シフトマスク２００を得る（図２（ｆ）参照）。
【００９５】
得られた位相シフトマスク２００の位相シフトパターン２ａに黒欠陥部分がある場合、その黒欠陥部分のＥＢ欠陥修正を行う。位相シフト膜２は、下層２１が透光性基板１側から上層２２側に向かって窒素含有量が増加する組成傾斜構造を有するため、ＥＢ欠陥修正を行ったときに、パターン側壁での段差の発生を抑制することができる。ＥＢ欠陥修正後の位相シフトパターン２ａのパターン側壁はがたつきが少ない良好なものである。
【００９６】
上記のドライエッチングで使用される塩素系ガスとしては、Ｃｌが含まれていれば特に制限はない。たとえば、塩素系ガスとして、Ｃｌ２、ＳｉＣｌ２、ＣＨＣｌ３、ＣＨ２Ｃｌ２、ＣＣｌ４、ＢＣｌ３等が挙げられる。また、上記のドライエッチングで使用されるフッ素系ガスとしては、Ｆが含まれていれば特に制限はない。たとえば、フッ素系ガスとして、ＣＨＦ３、ＣＦ４、Ｃ２Ｆ６、Ｃ４Ｆ８、ＳＦ６等が挙げられる。特に、Ｃを含まないフッ素系ガスは、ガラス材料の透光性基板１に対するエッチングレートが比較的低いため、透光性基板１へのダメージをより小さくすることができる。
【００９７】
図２に示す製造方法によって製造された位相シフトマスク２００は、透光性基板１上に、転写パターンを有する位相シフト膜２（位相シフトパターン２ａ）および遮光パターン３ｂがこの順に積層された構造を有する。位相シフト膜２は、下層２１と上層２２がこの順に積層した構造を有し、下層２１は、ケイ素と窒素とからなる材料、または半金属元素および非金属元素から選ばれる１以上の元素とケイ素と窒素とからなる材料で形成され、下層２１は、透光性基板１側から上層２２側に向かって窒素含有量が増加する組成傾斜構造を有し、上層２２は、ケイ素と酸素とからなる材料、または半金属元素、貴ガス、ハロゲン、炭素、リン、硫黄およびセレンから選ばれる１以上の元素とケイ素と酸素とからなる材料で形成されていることを特徴とする。
【００９８】
位相シフトパターン２ａおよび遮光パターン３ｂに関する事項については、マスクブランク１００の位相シフト膜２および遮光膜３に関する事項と同様の技術的特徴を有している。
【００９９】
位相シフトマスク２００では、位相シフト膜２が窒化ケイ素系材料で形成される下層２１上に酸化ケイ素系材料で形成される上層２２が積層した構造であるため、ＡｒＦ露光光による露光転写を繰り返し行った後でも、位相シフト膜２のパターン表面でのアンモニアを含んだヘイズの発生を抑制することができる。また、位相シフトマスク２００では、下層２１が透光性基板１側から上層２２側に向かって窒素含有量が増加する組成傾斜構造を有するため、位相シフトマスクの製造途上で転写パターンを有する位相シフト膜２に対してＥＢ欠陥修正を行ったときに、パターン側壁での段差の発生を抑制することができる。このため、位相シフトマスク２００は高い転写精度を有する。
【０１００】
また、ＡｒＦエキシマレーザーを露光光とする露光装置のマスクステージに、ＥＢ欠陥修正が行われた後の位相シフトマスク２００をセットし、半導体デバイス上のレジスト膜に位相シフトパターン２ａを露光転写する際も、半導体デバイス上のレジスト膜に設計仕様を十分に満たす精度でパターンを転写することができる。
【０１０１】
本発明の半導体デバイスの製造方法は、前記のマスクブランク１００を用いて製造された位相シフトマスク２００を用い、半導体基板上のレジスト膜にパターンを露光転写することを特徴としている。
【０１０２】
本発明のマスクブランク１００およびそのマスクブランク１００を用いて製造された位相シフトマスク２００は、上記の通りの効果を有するため、ＡｒＦエキシマレーザーを露光光とする露光装置のマスクステージに、ＥＢ欠陥修正が行われた後の位相シフトマスク２００をセットし、半導体デバイス上のレジスト膜に位相シフトパターン２ａを露光転写する際も、半導体デバイス上のレジスト膜に設計仕様を十分に満たす精度でパターンを転写することができる。このため、このレジスト膜のパターンをマスクとして、下層膜をドライエッチングして回路パターンを形成した場合、精度不足に起因する配線短絡や断線のない高精度の回路パターンを形成することができる。
【実施例】
【０１０３】
以下、実施例により、本発明の実施の形態をさらに具体的に説明する。
【０１０４】
（実施例１）
［マスクブランクの製造］
主表面の寸法が約１５２ｍｍ×約１５２ｍｍで、厚さが約６．２５ｍｍの合成石英ガラスからなる透光性基板１を準備した。この透光性基板１は、端面および主表面が所定の表面粗さに研磨され、その後、所定の洗浄処理および乾燥処理を施されたものであった。
【０１０５】
次に、枚葉式ＲＦスパッタ装置内に透光性基板１を設置し、ケイ素（Ｓｉ）ターゲットを用い、クリプトン（Ｋｒ）、ヘリウム（Ｈｅ）および窒素（Ｎ２）の混合ガスをスパッタリングガスとし、ＲＦ電源の電力を所定の値にし、反応性スパッタリング（ＲＦスパッタリング）により、透光性基板１上に、ケイ素と窒素とからなる下層２１を６１ｎｍの厚さで形成した。下層２１を形成する際、クリプトン（Ｋｒ）の流量に対する窒素（Ｎ２）の流量の比を徐々に増やしていった。下層２１の深さ方向の組成をＸＰＳにより測定したところ、下層２１における透光性基板１側の領域は、組成がＳｉ：Ｎ＝３０原子％：７０原子％（すなわち、窒素含有量が３０原子％）であり、透光性基板１と反対側（すなわち、上層２２側）の領域は、組成がＳｉ：Ｎ＝５５原子％：４５原子％（すなわち、窒素含有量が５５原子％）であった。また、下層２１は、透光性基板１側から上層２２側に向かって窒素含有量が連続的に徐々に増加する組成傾斜構造であることを確認した。以下に示す、その他の膜の組成もＸＰＳによる測定で得られた結果である。
別の透光性基板の主表面に対して、同条件で下層２１のみを形成し、分光エリプソメーター（Ｊ．Ａ．Ｗｏｏｌｌａｍ社製  Ｍ−２０００Ｄ）を用いてこの下層２１の光学特性を測定したところ、波長１９３ｎｍにおける屈折率ｎが２．５６、消衰係数ｋが０．４４であった。測定された屈折率ｎおよび消衰係数ｋは、下層２１全体の平均値である。
【０１０６】
次に、枚葉式ＲＦスパッタ装置内に、下層２１が積層された透光性基板１を設置し、二酸化ケイ素（ＳｉＯ２）ターゲットを用い、アルゴン（Ａｒ）ガスをスパッタリングガスとし、ＲＦ電源の電力を１．５ｋＷとし、スパッタリング（ＲＦスパッタリング）により下層２１上に、ケイ素と酸素とからなる上層２２（Ｓｉ：Ｏ＝３４原子％：６６原子％）を２ｎｍの厚さで形成した。
別の透光性基板の主表面に対して、同条件で上層２２のみを形成し、分光エリプソメーター（Ｊ．Ａ．Ｗｏｏｌｌａｍ社製  Ｍ−２０００Ｄ）を用いてこの上層２２の光学特性を測定したところ、波長１９３ｎｍにおける屈折率ｎが１．５５、消衰係数ｋが０であった。
【０１０７】
以上の手順により、透光性基板１上に、下層２１と上層２２がこの順に積層された構造の位相シフト膜２を、合計膜厚６３ｎｍで形成した。
【０１０８】
次に、この位相シフト膜２が形成された透光性基板１に対し、大気中において加熱温度５５０℃、処理時間１時間の条件で加熱処理を行った。加熱処理後の位相シフト膜２に対し、位相シフト量測定装置（レーザーテック社製  ＭＰＭ−１９３）でＡｒＦエキシマレーザーの光の波長（約１９３ｎｍ）における透過率および位相差を測定したところ、透過率は１６．１％、位相差は１７７．８度であった。
【０１０９】
別の透光性基板の主表面に対して、同条件で下層２１および上層２２を形成し、同条件で加熱処理した後、位相シフト膜２が形成された透光性基板１を洗浄した。洗浄後、位相シフト膜２が形成された透光性基板１を樹脂袋に入れた。その後、その樹脂袋に脱イオン水を１リットル加えて樹脂袋を密閉した。密閉した樹脂袋を８０℃のウォーターバスに２時間入れた後、樹脂袋から脱イオン水を取り出し、イオンクロマトグラフ−質量分析計（ＩＣ−ＭＳ）で脱イオン水中に含まれるイオン成分を測定したところ、アンモニウムイオンは０．３ｐｐｂ検出され、硫酸イオンは検出されなかった。検出されたアンモニウムイオンは位相シフト膜２から溶出したものであると考えられる。
【０１１０】
次に、枚葉式ＤＣスパッタ装置内に加熱処理後の位相シフト膜２が形成された透光性基板１を設置し、クロム（Ｃｒ）ターゲットを用い、アルゴン（Ａｒ）、二酸化炭素（ＣＯ２）、窒素（Ｎ２）およびヘリウム（Ｈｅ）の混合ガス（流量比  Ａｒ：ＣＯ２：Ｎ２：Ｈｅ＝２２：３９：６：３３，圧力＝０．２Ｐａ）をスパッタリングガスとし、ＤＣ電源の電力を１．９ｋＷとし、反応性スパッタリング（ＤＣスパッタリング）により、位相シフト膜２の表面に接して、ＣｒＯＣＮからなる遮光膜３の最下層を３０ｎｍの厚さで形成した。
【０１１１】
次に、同じクロム（Ｃｒ）ターゲットを用い、アルゴン（Ａｒ）および窒素（Ｎ２）の混合ガス（流量比  Ａｒ：Ｎ２＝８３：１７，圧力＝０．１Ｐａ）をスパッタリングガスとし、ＤＣ電源の電力を１．４ｋＷとし、反応性スパッタリング（ＤＣスパッタリング）により、遮光膜３の最下層上に、ＣｒＮからなる遮光膜３の下層を６ｎｍの厚さで形成した。
【０１１２】
次に、同じクロム（Ｃｒ）ターゲットを用い、アルゴン（Ａｒ）、二酸化炭素（ＣＯ２）、窒素（Ｎ２）およびヘリウム（Ｈｅ）の混合ガス（流量比  Ａｒ：ＣＯ２：Ｎ２：Ｈｅ＝２１：３７：１１：３１，圧力＝０．２Ｐａ）をスパッタリングガスとし、ＤＣ電源の電力を１．９ｋＷとし、反応性スパッタリング（ＤＣスパッタリング）により、遮光膜３の下層上に、ＣｒＯＣＮからなる遮光膜３の上層を１４ｎｍの厚さで形成した。以上の手順により、位相シフト膜２側からＣｒＯＣＮからなる最下層、ＣｒＮからなる下層、ＣｒＯＣＮからなる上層の３層構造からなるクロム系材料の遮光膜３を合計膜厚５０ｎｍで形成した。
【０１１３】
この位相シフト膜２および遮光膜３が積層された透光性基板１に対し、分光光度計（アジレントテクノロジー社製  Ｃａｒｙ４０００）を用い、位相シフト膜２と遮光膜３の積層構造のＡｒＦエキシマレーザーの光の波長（約１９３ｎｍ）における光学濃度を測定したところ、３．０以上であった。
【０１１４】
さらに、枚葉式ＲＦスパッタ装置内に、位相シフト膜２および遮光膜３が積層された透光性基板１を設置し、二酸化ケイ素（ＳｉＯ２）ターゲットを用い、アルゴン（Ａｒ）ガス（圧力＝０．０３Ｐａ）をスパッタリングガスとし、ＲＦ電源の電力を１．５ｋＷとし、スパッタリング（ＲＦスパッタリング）により遮光膜３上に、ケイ素と酸素からなるハードマスク膜４を５ｎｍの厚さで形成した。
【０１１５】
以上の手順により、透光性基板１上に、位相シフト膜２、遮光膜３およびハードマスク膜４が積層した構造を備えるマスクブランク１００を製造した。
【０１１６】
［位相シフトマスクの製造］
次に、この実施例１のマスクブランク１００を用い、以下の手順で実施例１の位相シフトマスク２００を製造した。
【０１１７】
最初に、ハードマスク膜４の表面にＨＭＤＳ処理を施した。続いて、スピン塗布法によって、ハードマスク膜４の表面に接して、電子線描画用化学増幅型レジストからなるレジスト膜を膜厚８０ｎｍで形成した。次に、このレジスト膜に対して、位相シフト膜２に形成すべき位相シフトパターンである第１のパターンを電子線描画し、所定の現像処理および洗浄処理を行い、第１のパターンを有する第１のレジストパターン５ａを形成した（図２（ａ）参照）。なお、このとき、電子線描画した第１のパターンには、位相シフト膜２に黒欠陥が形成されるように、本来形成されるべき位相シフトパターンのほかにプログラム欠陥を加えておいた。
【０１１８】
次に、第１のレジストパターン５ａをマスクとし、ＣＦ４ガスを用いたドライエッチングを行い、ハードマスク膜４に第１のパターン（ハードマスクパターン４ａ）を形成した（図２（ｂ）参照）。
【０１１９】
次に、第１のレジストパターン５ａを除去した。続いて、ハードマスクパターン４ａをマスクとし、塩素と酸素との混合ガス（ガス流量比  Ｃｌ２：Ｏ２＝４：１）を用いたドライエッチングを行い、遮光膜３に第１のパターン（遮光パターン３ａ）を形成した（図２（ｃ）参照）。
【０１２０】
次に、遮光パターン３ａをマスクとし、フッ素系ガス（ＳＦ６とＨｅの混合ガス）を用いたドライエッチングを行い、位相シフト膜２に第１のパターン（位相シフトパターン２ａ）を形成し、かつ同時にハードマスクパターン４ａを除去した（図２（ｄ）参照）。
【０１２１】
次に、遮光パターン３ａ上に、スピン塗布法によって、電子線描画用化学増幅型レジストからなるレジスト膜を膜厚１５０ｎｍで形成した。次に、レジスト膜に対して、遮光膜３に形成すべき遮光帯パターンを含むパターン（遮光パターン）である第２のパターンを露光描画し、さらに現像処理等の所定の処理を行い、遮光パターンを有する第２のレジストパターン６ｂを形成した。続いて、第２のレジストパターン６ｂをマスクとして、塩素と酸素との混合ガス（ガス流量比  Ｃｌ２：Ｏ２＝４：１）を用いたドライエッチングを行い、遮光膜３に第２のパターン（遮光パターン３ｂ）を形成した（図２（ｅ）参照）。さらに、第２のレジストパターン６ｂを除去し、洗浄等の所定の処理を経て、位相シフトマスク２００を得た（図２（ｆ）参照）。
【０１２２】
製造した実施例１のハーフトーン型の位相シフトマスク２００に対してマスク検査装置によってマスクパターンの検査を行ったところ、プログラム欠陥を配置していた箇所の位相シフトパターン２ａに黒欠陥の存在が確認された。このため、ＥＢ欠陥修正によりその黒欠陥部分を除去した。位相シフトパターン２ａは、下層２１が、透光性基板１側から上層２２側に向かって窒素含有量が連続的に徐々に増加する組成傾斜構造であるため、位相シフトパターン２ａの側壁での段差の発生が抑制されており、側壁の垂直性も良好であった。また、下層２１における透光性基板１側の領域の窒素含有量は３０原子％であるため、位相シフトパターン２ａの透光性基板１側での修正レートが速く、位相シフトパターン２ａの透光性基板１側のＥＢ欠陥修正が早期に終わる。このため、ＥＢ欠陥修正時に透光性基板１の表面へのエッチングを最小限にとどめることができた。
【０１２３】
次に、このＥＢ欠陥修正後の実施例１の位相シフトマスク２００に対し、ＡＩＭＳ１９３（Ｃａｒｌ  Ｚｅｉｓｓ社製）を用いて、波長１９３ｎｍの露光光で半導体デバイス上のレジスト膜に露光転写したときにおける転写像のシミュレーションを行った。このシミュレーションの露光転写像を検証したところ、設計仕様を十分に満たしていた。また、ＥＢ欠陥修正を行った部分の転写像は、それ以外の領域の転写像に比べてそん色のないものであった。この結果から、ＥＢ欠陥修正を行った後の実施例１の位相シフトマスク２００を露光装置のマスクステージにセットし、半導体デバイス上のレジスト膜に露光転写した場合、最終的に半導体デバイス上に形成される回路パターンは高精度で形成できるといえる。
【０１２４】
さらに、上述したＩＣ−ＭＳでの測定において、アンモニウムイオンが０．３ｐｐｂとわずかに検出されただけであるため、実施例１の位相シフトマスク２００は、ＡｒＦ露光光による露光転写を繰り返し行った後でも、位相シフト膜２のパターン表面でのアンモニアを含んだヘイズの発生を抑えることができるといえる。このため、ＥＢ欠陥修正を行った後の実施例１の位相シフトマスク２００を露光装置のマスクステージにセットし、半導体デバイス上のレジスト膜への露光転写を繰り返し行った後でも、最終的に半導体デバイス上に形成される回路パターンは高精度で形成できるといえる。
【０１２５】
（比較例１）
［マスクブランクの製造］
比較例１のマスクブランクでは、位相シフト膜が、組成傾斜している窒化ケイ素系材料からなる層（実施例１の下層）のみからなる。比較例１のマスクブランクは、位相シフト膜を形成する工程以外は、実施例１のマスクブランク１００と同様の手順で製造した。
【０１２６】
具体的には、比較例１の位相シフト膜は、以下の方法により形成した。
枚葉式ＲＦスパッタ装置内に透光性基板を設置し、ケイ素（Ｓｉ）ターゲットを用い、クリプトン（Ｋｒ）、ヘリウム（Ｈｅ）および窒素（Ｎ２）の混合ガスをスパッタリングガスとし、反応性スパッタリング（ＲＦスパッタリング）により、透光性基板１上に、ケイ素と窒素とからなる位相シフト膜を６１ｎｍの厚さで形成した。位相シフト膜を形成する際、クリプトン（Ｋｒ）の流量に対する窒素（Ｎ２）の流量の比を徐々に増やしていった。実施例１と同様に、位相シフト膜の組成を測定したところ、位相シフト膜における透光性基板側の領域は、組成がＳｉ：Ｎ＝３０原子％：７０原子％（すなわち、窒素含有量が３０原子％）であり、透光性基板と反対側の領域は、組成がＳｉ：Ｎ＝５５原子％：４５原子％（すなわち、窒素含有量が５５原子％）であった。また、位相シフト膜は、透光性基板側から透光性基板と反対側に向かって窒素含有量が連続的に徐々に増加する組成傾斜構造であることを確認した。また、実施例１と同様に光学特性を測定したところ、屈折率ｎが２．５６、消衰係数ｋが０．４４であった。
【０１２７】
その後、位相シフト膜が形成された透光性基板に対し、大気中において加熱温度５５０℃、処理時間１時間の条件で加熱処理を行った。加熱処理後の位相シフト膜に対し、実施例１と同様に透過率および位相差を測定したところ、透過率は１５．６％、位相差は１７５度であった。また、加熱処理後の位相シフト膜に対し、実施例１と同様にＩＣ−ＭＳでの測定を行ったところ、アンモニウムイオンは３０ｐｐｂ検出され、硫酸イオンは検出されなかった。
【０１２８】
次に、実施例１の場合と同様に、透光性基板の位相シフト膜上に、遮光膜およびハードマスク膜を形成した。以上の手順により、透光性基板上に、位相シフト膜、遮光膜およびハードマスク膜が積層した構造を備える比較例１のマスクブランクを製造した。
【０１２９】
［位相シフトマスクの製造］
次に、この比較例１のマスクブランクを用い、実施例１と同様の手順で、比較例１の位相シフトマスクを製造した。
製造した比較例１のハーフトーン型の位相シフトマスクに対してマスク検査装置によってマスクパターンの検査を行ったところ、プログラム欠陥を配置していた箇所の位相シフトパターンに黒欠陥の存在が確認された。このため、ＥＢ欠陥修正によりその黒欠陥部分を除去した。位相シフトパターンは、位相シフト膜が、透光性基板側から透光性基板と反対側に向かって窒素含有量が連続的に徐々に増加する組成傾斜構造であるため、位相シフトパターンの側壁での段差の発生が抑制されており、側壁の垂直性も良好であった。また、位相シフト膜における透光性基板側の領域の窒素含有量は３０原子％であるため、位相シフトパターンの透光性基板側での修正レートが速く、位相シフトパターンの透光性基板側のＥＢ欠陥修正が早期に終わる。このため、ＥＢ欠陥修正時に透光性基板の表面へのエッチングを最小限にとどめることができた。
【０１３０】
次に、このＥＢ欠陥修正後の比較例１の位相シフトマスクに対し、実施例１と同様に転写像のシミュレーションを行った。このシミュレーションの露光転写像を検証したところ、設計仕様を十分に満たしていた。また、ＥＢ欠陥修正を行った部分の転写像は、それ以外の領域の転写像に比べてそん色のないものであった。この結果から、ＥＢ欠陥修正を行った後の比較例１の位相シフトマスクを露光装置のマスクステージをセットし、半導体デバイス上のレジスト膜に露光転写した場合でも、当初は、最終的に半導体デバイス上に形成される回路パターンは高精度で形成できるといえる。
しかし、上述したＩＣ−ＭＳでの測定において、アンモニウムイオンが３０ｐｐｂ検出されたことから、比較例１の位相シフトマスクは、ＡｒＦ露光光による露光転写を繰り返し行った後、位相シフト膜のパターン表面に、アンモニアを含んだヘイズが、露光転写に影響を及ぼすほど十分に発生してしまうと予想される。このため、ＥＢ欠陥修正を行った後の比較例１の位相シフトマスクを露光装置のマスクステージにセットし、半導体デバイス上のレジスト膜への露光転写を繰り返し行った後では、最終的に半導体デバイス上に形成される回路パターンに、回路パターンの断線や短絡が発生することが予想される。
【０１３１】
（比較例２）
［マスクブランクの製造］
比較例２のマスクブランクでは、位相シフト膜が、組成傾斜していない窒化ケイ素系材料からなる層のみからなる。比較例２のマスクブランクは、位相シフト膜を形成する工程以外は、実施例１のマスクブランク１００と同様の手順で製造した。
【０１３２】
具体的には、比較例２の位相シフト膜は、以下の方法により形成した。
枚葉式ＲＦスパッタ装置内に透光性基板を設置し、ケイ素（Ｓｉ）ターゲットを用い、クリプトン（Ｋｒ）、ヘリウム（Ｈｅ）および窒素（Ｎ２）の混合ガスをスパッタリングガスとし、反応性スパッタリング（ＲＦスパッタリング）により、透光性基板１上に、ケイ素と窒素とからなる位相シフト膜を６２ｎｍの厚さで形成した。実施例１と同様に、位相シフト膜の組成を測定したところ、位相シフト膜の組成はＳｉ：Ｎ＝５５原子％：４５原子％（すなわち、窒素含有量が５５原子％）であった。また、実施例１と同様に光学特性を測定したところ、屈折率ｎが２．５６、消衰係数ｋが０．３５であった。
その後、位相シフト膜が形成された透光性基板に対し、大気中において加熱温度５５０℃、処理時間１時間の条件で加熱処理を行った。加熱処理後の位相シフト膜に対し、実施例１と同様に透過率および位相差を測定したところ、透過率は１８．８％、位相差は１７７．７度度であった。また、加熱処理後の位相シフト膜に対し、実施例１と同様にＩＣ−ＭＳでの測定を行ったところ、アンモニウムイオンは３３．８ｐｐｂ検出され、硫酸イオンは検出されなかった。
【０１３３】
次に、実施例１の場合と同様に、透光性基板の位相シフト膜上に、遮光膜およびハードマスク膜を形成した。以上の手順により、透光性基板上に、位相シフト膜、遮光膜およびハードマスク膜が積層した構造を備える比較例２のマスクブランクを製造した。
【０１３４】
［位相シフトマスクの製造］
次に、この比較例２のマスクブランクを用い、実施例１と同様の手順で、比較例２の位相シフトマスクを製造した。
製造した比較例２のハーフトーン型の位相シフトマスクに対してマスク検査装置によってマスクパターンの検査を行ったところ、プログラム欠陥を配置していた箇所の位相シフトパターンに黒欠陥の存在が確認された。このため、ＥＢ欠陥修正によりその黒欠陥部分を除去した。位相シフト膜の窒素含有量は５５原子％であるため、位相シフトパターンの修正レートが遅く、ＥＢ欠陥修正時に透光性基板の表面へのエッチングが進んでいた。
【０１３５】
ＥＢ欠陥修正を行った後の比較例２の位相シフトマスクに対し、実施例１と同様に転写像のシミュレーションを行った。このシミュレーションの露光転写像を検証したところ、ＥＢ欠陥修正を行った部分以外では、概ね設計仕様を十分に満たしていた。しかし、ＥＢ欠陥修正を行った部分の転写像は、透光性基板へのエッチングの影響等に起因して転写不良が発生するレベルのものであった。このため、ＥＢ欠陥修正を行った後の比較例２の位相シフトマスクを露光装置のマスクステージにセットし、半導体デバイス上のレジスト膜に露光転写した場合、最終的に半導体デバイス上に形成される回路パターンには、回路パターンの断線や短絡が発生することが予想される。
また、上述したＩＣ−ＭＳでの測定において、アンモニウムイオンが３３．８ｐｐｂ検出されたことから、比較例２の位相シフトマスクは、ＡｒＦ露光光による露光転写を繰り返し行った後、位相シフト膜のパターン表面に、アンモニアを含んだヘイズが、露光転写に影響を及ぼすほど十分に発生してしまうと予想される。このため、ＥＢ欠陥修正を行った後の比較例２の位相シフトマスクを露光装置のマスクステージにセットし、半導体デバイス上のレジスト膜への露光転写を繰り返し行った後では、最終的に半導体デバイス上に形成される回路パターンに、回路パターンの断線や短絡がより発生しやすいと予想される。
【符号の説明】
【０１３６】
１  透光性基板
２  位相シフト膜
２１  下層
２２  上層
２ａ  位相シフトパターン
３  遮光膜
３ａ，３ｂ  遮光パターン
４  ハードマスク膜
４ａ  ハードマスクパターン
５ａ  第１のレジストパターン
６ｂ  第２のレジストパターン
１００  マスクブランク
２００  位相シフトマスク
【図１】
2018132686.tif 000003
【図２】
2018132686.tif 000004